(57)【要約】【課題】スマートフォンにおける有機ＥＬディスプレイの画面表面に容易に貼着可能であり、かつ画面表面の保護を行い、耐久性が長く有機ＥＬディスプレイにおける色度の補整が可能な保護フィルムとその製造方法を提供する。【解決手段】本発明の保護フィルムは、携帯機器の表示画面に貼着する保護フィルムであり、基材と、この基材に印刷により形成され、色補整を行う着色層と、基材を表示画面に貼着する粘着層とを有する。【選択図】図２
2014059474.tif 000002
【特許請求の範囲】
【請求項１】
携帯機器の表示画面に貼着する保護フィルムであり、
基材と
前記基材に印刷により形成され、色補整を行う着色層と、
前記基材を前記表示画面に貼着する粘着層と
を有することを特徴とする保護フィルム。
【請求項２】
前記着色層が前記基材と前記粘着層との間に形成されている
ことを特徴とする請求項１に記載の保護フィルム。
【請求項３】
前記基材の着色層が形成された面と対向する面に紫外線を吸収する紫外線吸収層が設けられている
ことを特徴とする請求項１または請求項２に記載の保護フィルム。
【請求項４】
前記着色層が、
前記表示画面に表示される表示色の内、補整する色味の反対色に着色されている
ことを特徴とする請求項１から請求項３のいずれか一項に記載の保護フィルム。
【請求項５】
前記着色層が所定の版深の厚さによるグラビア印刷で前記基材に形成されている
ことを特徴とする請求項１から請求項４のいずれか一項に記載の保護フィルム。
【請求項６】
携帯機器の表示画面に貼着する保護フィルムの製造方法であり、
基材の一方の面に対してグラビア印刷により、着色層を形成する過程と、
前記粘着層上面に対し、前記携帯機器の表示画面に前記基材を貼着する粘着層を形成する過程と
を含むことを特徴とする保護フィルムの製造方法。
【発明の詳細な説明】
【技術分野】
【０００１】
本発明は、携帯電話等の表示画面を保護する保護フィルム及びその製造方法に関する。
【背景技術】
【０００２】
近年、携帯電話は、高機能化及び多機能化が進み、表示画面が従来の携帯電話に比較して広いスマートフォンのタイプが急速に普及している。このスマートフォンは、多くがタッチパネル方式の液晶ディスプレイの表示画面を採用している。このため、表示画面がスマートフォンの端末における本体前面のほぼ全面を占める構造を有している。
この大面積化に伴い、スマートフォンの表示画面による低消費電力化などと同時に画像を鮮明に表示する場合があり、液晶ディスプレイに加え、有機ＥＬ（Ｅｌｅｃｔｒｏ  Ｌｕｍｉｎｅｓｃｅｎｃｅ）ディスプレイが採用されるようになってきている。
【０００３】
有機ＥＬディスプレイは、画像の色再現の処理において、表示素子の特性、色調整や低消費電力などに対応した特殊な色処理が行われる。
このため、一般的な液晶ディスプレイに比較して、表示される画像の色が不自然に観察されるため、特に白色点（白色表示）に色味が目立つため、表示画像における色の補整（色補整）を行うことが望ましい。
色補整としては、白色ＬＥＤ（Ｌｉｇｈｔ  Ｅｍｉｔｔｉｎｇ  Ｄｉｏｄｅ）の白色光の色度の色補整フィルターが知られている（例えば、特許文献１参照）。
【先行技術文献】
【特許文献】
【０００４】
【特許文献１】特開２００４−１１７５４２号公報
【発明の概要】
【発明が解決しようとする課題】
【０００５】
しかしながら、特許文献１の色補整フィルターは、液晶ディスプレイに用いられるバックライトユニットに対応した構成となっている。
このため、この色補整フィルターは、アクリルモノマーに対して着色材料を混合し、接着剤または粘着剤を兼ねた貼着層として構成されている。すなわち、この色補整フィルターは、バックライトにおける導光板に対して拡散板を貼着する貼着層として構成されている。この粘着層をバックライトの導光板に塗布し、粘着層に対して拡散板を装着した後、粘着層のアクリルモノマーを乾燥させることで硬化させ、粘着層を色補整フィルターとする。この粘着層の乾燥において、アクリルモノマーに混入されている溶剤を気化させて乾燥させるため熱風乾燥機を用い、また乾燥させたアクリルモノマーを硬化するためＥＢ（Ｅｌｅｃｔｒｏｎ  Ｂｅａｍ；電子線）照射装置が用いられる。
【０００６】
上述した特許文献１の色補整フィルターを、スマートフォンの有機ＥＬディスプレイの表示画像の色補整の画面に形成する際、上述したように、このアクリルモノマーを硬化させる必要がある。この硬化の処理において、ＥＢ照射におけるアクリル重合に伴う体積収縮により、色補整フィルターの柔軟性が低下することになる。また、この体積収縮による応力により、色補整フィルターが変形し、スマートフォン表示画面の表面に対して装着することが困難となる。
また、色補整フィルターの粘着層をフィルムに形成する際、一般的に用いられているＰＥＴフィルムを用いた場合、ＥＢ照射によりＰＥＴフィルムが劣化し、作製した補整フィルターの使用可能な期間が短くなる。
【０００７】
本発明は、上記の事情を考慮してなされたものであり、本発明の保護フィルムは、スマートフォンにおける有機ＥＬディスプレイの画面表面に容易に貼着させ、かつ表示画面の表面の保護を長い耐久性において行え、有機ＥＬディスプレイに表示される画像の色補整が可能な保護フィルムとその製造方法を提供することを目的とする。
【課題を解決するための手段】
【０００８】
本発明の保護フィルムは、携帯機器の表示画面に貼着する保護フィルムであり、基材と
前記基材に印刷により形成され、色補整を行う着色層と、前記基材を前記表示画面に貼着する粘着層とを有することを特徴とする。
【０００９】
本発明の保護フィルムは、前記着色層が前記基材と前記粘着層との間に形成されていることを特徴とする。
【００１０】
本発明の保護フィルムは、前記基材の着色層が形成された面と対向する面に紫外線を吸収する紫外線吸収層が設けられていることを特徴とする。
【００１１】
本発明の保護フィルムは、前記着色層が、前記表示画面に表示される表示色の内、補整する色味の反対色に着色されていることを特徴とする。
【００１２】
本発明の保護フィルムは、前記着色層が所定の版深の厚さによるグラビア印刷で前記基材に形成されていることを特徴とする。
【００１３】
本発明の保護フィルムの製造方法は、携帯機器の表示画面に貼着する保護フィルムの製造方法であり、基材の一方の面に対してグラビア印刷により、着色層を形成する過程と、
前記粘着層上面に対し、前記携帯機器の表示画面に前記基材を貼着する粘着層を形成する過程とを含むことを特徴とする。
【発明の効果】
【００１４】
この発明によれば、基材に対して色の補整を行う着色層を印刷により形成することにより、硬化を行わないため着色層の体積収縮を抑制して基材の変形を防止し、スマートフォンにおける有機ＥＬディスプレイの画面表面に容易に貼着可能であり、かつ基材によって画面表面の保護を行い、着色層の形成にＥＢ照射を行わないため基材の耐久性を長くすることができ、長期にわたり表示画面に表示される画像の色補整と表示画面の保護を行うことが可能な保護フィルムとその製造方法を提供することができる。
【図面の簡単な説明】
【００１５】
【図１】Ｙｘｙ表色系で表した白色点の色味を示す色度図である。
【図２】この発明の一実施形態による保護フィルムの断面構造の概略を示す図である。
【図３】携帯機器２の表示画面２Ａに色見本のフィルムを重ねて測定した色度の結果を示すテーブルである。
【図４】色番号ＭＧ−２０３７の色見本フィルムを用い、色味の補整を行ったＲＧＢの色相を示すテーブルである。
【図５】色番号ＭＧ−２０３７の色見本フィルムを用い、色味の補整を行ったグレー数値の色相を示すテーブルである。
【図６】図３、図４及び図５の各々における、補整目標の色相と色番号ＭＧ−２０３７の色見本フィルムによる補整後及び補整前の各々との色相の差をまとめたテーブルである。
【図７】本実施形態における保護フィルムの製造方法の一例を説明する図である。
【図８】保護フィルムによる補整対象とする色味の色の色相とこの色の反対色の色相との関係を示す図である。
【図９】保護フィルムによる補整対象とする色味の色の色相とこの色の反対色の色相との関係を示す図である。
【図１０】保護フィルムによる補整対象とする色味の色の色相とこの色の反対色の色相との関係を示す図である。
【図１１】保護フィルムによる補整対象とする色味の色の色相とこの色の反対色の色相との関係を示す図である。
【発明を実施するための形態】
【００１６】
本発明の実施形態は、スマートフォンなどの有機ＥＬディスプレイの表示画面（以下、単に表示画面として説明する）に表示される画像の色味を補整する着色層を設けた、表示画面を保護する保護フィルムに関する。
図１は、Ｙｘｙ表色系で表した白色点（白色表示）の色味（色の濃淡や色度ずれの具合）を示す色度図である。図１は横軸がＹｘｙ表色系における色度座標ｘの数値を示し、縦軸がＹｘｙ表色系における色度座標ｙの数値を示している。この図１において、○はカラーマネージメントモニタにより表示される白色点（Ｒ（Ｒｅｄ）＝２５５，Ｇ（Ｇｒｅｅｎ）＝２５５，Ｂ（Ｂｌｕｅ）＝２５５；ＲＧＢ各々の原色の階調度が２５６の場合）の色相（以下、色相○という）を示し、□は補整対象のスマートフォンの表示画面における表示画像の白色点の色相（以下、色相□という）を示し、△は他のスマートフォンの表示画面における表示画像の白色点の色相（以下、色相△という）を示している。ここで、色相□は、色相○及び色相△に対して青味のある色味を有している（本来の白色点の色相に対して青色の色相側にずれている）。本発明の本実施形態においては、補整対象の色味のある白色点の色相□を、より本来のカラーマネージメントモニタに表示される白色点の色相○（補整目標）に近づけるために用いる、上述した着色層を有する保護フィルムを提供する。
【００１７】
また、図１における白色点の色相○は、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ：国際電気標準会議）の６１９６６−２−１の規格におけるｓＲＧＢの定義により、カラーマネージメント液晶モニタにおいて、輝度レベル８０（ｃｄ／ｍ２）、Ｄ６５（色温度６５００Ｋ）として表示された表示画像の色相を測定した数値である。すなわち、この白色点の色相○は、色度座標ｘにおいてｘ＝０．３１３１であり、色度座標ｙにおいてｙ＝０．３２９４である（Ｙ＝８０．７）。なお、カラーマネージメント液晶モニタとして、株式会社ナナオのＣｏｌｏｒＥｄｇｅ（登録商標）を用いた（以降において用いるカラーマネージメント液晶モニタも同様である）。
【００１８】
以下、図面を参照して、本発明の実施の形態について説明する。図２は、この発明の一実施形態による保護フィルムの断面構造の概略を示す図である。図２（ａ）は、本発明の実施形態による保護フィルム１の断面構造を示す図である。図２（ｂ）は、表示画像の色味を補整する対象の携帯機器２（例えば、スマートフォン）の表示画面２Ａに対して、本発明の実施形態による保護フィルム１を貼着した図である。
この図２（ａ）において、保護フィルム１は、基材１１、着色層１２、粘着層１３及びＵＶ（ｕｌｔｒａｖｉｏｌｅｔ）吸収層１４を有している。
【００１９】
基材１１は、例えば、厚さが７５μｍであるＰＥＴ（Ｐｏｌｙｅｔｈｙｌｅｎｅ  ｔｅｒｅｐｈｔｈａｌａｔｅ；ポリエチレンテレフタラート）フィルムである。
着色層１２は、基材１１に対してグラビア（凹版）印刷により形成された層であり、補整対象の表示画像の色味に対する反対色の色（単色あるいは単色を混合させた混色）に着色された裏刷り溶剤型グラビアインキ（以下、単にグラビアインキとする）で形成されている。
粘着層１３は、保護フィルム１を携帯機器の表示画面に粘着させるための粘着剤の層である。この粘着剤は、複数回の装着及び脱着を繰り返して行うことができる材料が用いられている。
ＵＶ吸収層１４は、紫外線を吸収して基材１１の変色を抑制するものであり、例えば、紫外線を一旦吸収し、それを熱エネルギーに変える化学的な性質を有する材料で形成されている。
【００２０】
図２（ａ）に示すように、ユーザは携帯機器２の表示画面２Ａの面に対して垂直な方向Ｑから、表示画面２Ａに表示される画像を観察することになる。
このため、表示画面２Ａに接する粘着層１３が保護フィルム１の下面と定義すると、ＵＶ吸収層１４が保護フィルム１の上面となる。すなわち、ＵＶ吸収層１４は、基材１１の上面方向の面（表面）に形成され、方向Ｑから入射する光に含まれるＵＶの波長の帯域の光を吸収し、基材１１にＵＶの到達する量を低減させ、基材１の黄変を抑制させることができる。
【００２１】
着色層１２は、基材１１の下面方向の面（裏面）にグラビア印刷により形成されているため、方向Ｑから鑑賞した場合、裏刷りの形態となる。これにより、着色層１２が基材１１の裏面に形成されるため、基材１１の裏面の平滑性により、方向Ｑに対して凹凸の無い面が対向することになる。したがって、表示画面２Ａから出射される光が基材１１と着色層１２との界面で散乱されることが抑制される。結果として、ユーザは、方向Ｑから表示画面を鑑賞することにより、基材１１の裏面の平坦性によって、光沢のある表示画像を観察することができる。
【００２２】
一方、着色層１２を基材１１の表面に形成した場合、表示画面２Ａから出射される光が、基材１１を透過した後、着色層１２の表面の凹凸により散乱し、ユーザは非光沢の表示画像を鑑賞することになる。また、スマートフォンの場合、ユーザがタッチパネル感覚で表示画面２Ａを指で触れて操作を行うため、ユーザが指で保護フィルム１１の上面を触れた際に、着色層１２の表面の凹凸を感じることで、操作に悪影響を及ぼすことになる。これに対し、基材１１の裏面に着色層１２を形成することにより、保護フィルム１の表面が滑らかとなり、指が保護フィルム１の表面で滑らかに滑り、操作性が向上することになる。
上述した理由から、本実施形態においては、方向Ｑから見て基材１１の下面に、着色層１２が裏刷りとしてグラビア印刷により形成している。
【００２３】
次に、色味の色補整を行う着色層１２の色相の選定について説明する。すでに述べたように、着色層１２の色相は、補整する色味の色相に対して反対色となる色相に設定される。図１に示されるように、補整する色相□が青味（青色側の色相にずれた状態の色味）がかっているため、この色味を補整するための反対色の色相として、赤色の色味を与える色相が考えられる。このため、実験としてグラビア印刷の赤色の色味を与える色見本のフィルムを、携帯機器２の表示画面２Ａに貼着してＹｘｙ系による色度の測定を行った。
【００２４】
図３は、携帯機器２の表示画面２Ａに色見本のフィルムを重ねて測定した色度の結果を示すテーブルである。この図３において、表示画面２Ａに表示される画像が暗くならないように、Ｌａｂ色空間において、明度Ｌが７８以上、色相ａが２１〜２７、彩度ｂが７〜１０である条件に基づいて色見本のフィルムの選択を行った。
色番号ＭＧ−２０３３は、版深が１８μｍであり、Ｌ＝８１．４、ａ＝２２．４、ｂ＝−０．７である。
色番号ＭＧ−２０３７は、版深が３０μｍであり、Ｌ＝７９．５、ａ＝２３．８、ｂ＝７．３である。
色番号ＭＧ−２０４４は、版深が３０μｍであり、Ｌ＝７９．８、ａ＝２１．０、ｂ＝１６．５である。
上述した色見本のフィルムの色相は、色見本のフィルムをアート紙（鉱物性の白色顔料と接着剤などを混ぜた塗料を塗り、光沢機にかけて滑らかで緻密な紙面にした洋紙）に重ねて、Ｘ−Ｒｉｔｅ社のＥｙｅ−Ｏｎｅ（登録商標）により測定（Ｄ６５、２度視野、Ｅｍｉｓｓｉｏｎモード）した。補整目標としては、すでに説明した白色点の色相○として、ｘ＝０．３１３１、ｙ＝０．３２９４（Ｙ＝８０．７）とした。
【００２５】
図１に示した補整対象の色相□はｘ＝０．２９００、ｙ＝０．３４３２、Ｙ＝１１９．４３である。図３には表示画面２Ａに対し、色番号ＭＧ−２０３３、色番号ＭＧ−２０３７及び色番号ＭＧ−２０４４の各々を貼着させた後に測定した色相がシフト後のｘｙ値（色相）の項目（ｘ，ｙ）として示されている。また、補整目標との差の項目（Δｘ，Δｙ）は、補整目標の色相○と、色相□の各色番号の色見本のフィルムの色味によるシフト後の補整対象の色相との差（Δｘ、Δｙ）を示している。色見本のフィルムを介した表示画面の表示画像の色相の測定を行う際、色見本のフィルムを補整対象の携帯機器２の表示画面２Ａに貼着し、この色見本のフィルムを介して表示画面２Ａに表示される表示画像の表示色の色相を、Ｘ−Ｒｉｔｅ社のＥｙｅ−Ｏｎｅ（登録商標）により測定（Ｄ６５、２度視野、Ｅｍｉｓｓｉｏｎモード）した。
【００２６】
色番号ＭＧ−２０３３の場合のシフト後のｘｙ値はｘ＝０．３０５４、ｙ＝０．３２６８であり、補整目標との差はΔｘ＝−０．００８であり、Δｙ＝−０．００３である。
色番号ＭＧ−２０３７の場合のシフト後のｘｙ値はｘ＝０．３１３０、ｙ＝０．３３２０であり、補整目標との差はΔｘ＝０．０００であり、Δｙ＝０．００３である。
色番号ＭＧ−２０４４の場合のシフト後のｘｙ値はｘ＝０．３１８６、ｙ＝０．３３２１であり、補整目標との差はΔｘ＝０．００６であり、Δｙ＝０．０１３である。
これにより、図３の結果から３個の色番号の中において、色番号ＭＧ−０２０３７の色見本のフィルムの色相が、白色点における色相□の色相を、最も補整対象の色相○の色相に近づけるための補整に適していることが判る。
【００２７】
図４は、色番号ＭＧ−２０３７の色見本フィルムを用い、色味の補整を行ったＲＧＢの色相を示すテーブルである。この図４において、Ｒ＝２５５（Ｇ＝０、Ｂ＝０）、Ｇ＝２５５（Ｒ＝０、Ｂ＝０）及びＢ＝２５５（Ｒ＝０、Ｇ＝０）とし、単色の色相を測定した。ここで、色見本のフィルムを補整対象の携帯機器２の表示画面２Ａに貼着して、フィルムを介して表示画面１Ａに表示される表示画像の表示色の色相を、Ｘ−Ｒｉｔｅ社のＥｙｅ−Ｏｎｅ（登録商標）により測定（Ｄ６５、２度視野、Ｅｍｉｓｓｉｏｎモード）した。
【００２８】
補整目標のＲ、Ｇ、Ｂの色相は、ＩＥＣの６１９６６−２−１の規格におけるｓＲＧＢの定義により、カラーマネージメント液晶モニタにおいて、輝度レベル８０（ｃｄ／ｍ２）、Ｄ６５（色温度６５００Ｋ）として表示されたものを測定した数値である。このＲ（Ｒ＝２５５、Ｇ＝０、Ｂ＝０）の色相は、色度座標ｘにおいてｘ＝０．６４４８であり、色度座標ｙにおいてｙ＝０．３３４３である（Ｙ＝２３．９）。Ｇ（Ｒ＝０、Ｇ＝２５５、Ｂ＝０）の色相は、色度座標ｘにおいてｘ＝０．２２２７であり、色度座標ｙにおいてｙ＝０．７０４９である（Ｙ＝５１．６）。Ｂ（Ｒ＝０、Ｇ＝０、Ｂ＝２５５）の色相は、色度座標ｘにおいてｘ＝０．１４６７であり、色度座標ｙにおいてｙ＝０．０６７１である（Ｙ＝７．０）。
【００２９】
この図４から判るように、色番号ＭＧ−２０３７の色見本のフィルムで補整することにより、補整前の色相と比較して、Ｒにおける補整前後の明度Ｙの差ΔＹが５．１から１．０となり、Ｇにおける補整前後の明度Ｙの差ΔＹが３７．８から１０．３となり、Ｂにおける補整前後の明度の差ΔＹが２．４から−０．３となり、差分が低減している。
また、色度ｘ及び色度ｙに関しては、ＲＧＢが最大階調（階調度２５６の場合）であるため、ほとんど変化は無い。
したがって、この色番号ＭＧ−２０３７の色見本のフィルムの補整において、白色点の色味の補整が効果的に行われ、一方、ＲＧＢの表示に対しては影響をあまり与えないため、補整対象の色味の補整に適していることが判る。
【００３０】
図５は、色番号ＭＧ−２０３７の色見本フィルムを用い、色味の補整を行ったグレー数値の色相を示すテーブルである。この図５において、ＲＧＢの各々の階調を、Ｒ＝Ｇ＝Ｂ＝６４、Ｒ＝Ｇ＝Ｂ＝９６、Ｒ＝Ｇ＝Ｂ＝１２７、Ｒ＝Ｇ＝Ｂ＝１６０、Ｒ＝Ｇ＝Ｂ＝１９２、Ｒ＝Ｇ＝Ｂ＝２２４の６段階のグレー表示として、それぞれの段階における色相を測定した。ここで、色見本のフィルムを補整対象の携帯機器２の表示画面２Ａに貼着して、フィルムを介して表示画面２Ａに表示される表示画像の表示色の色相を、Ｘ−Ｒｉｔｅ社のＥｙｅ−Ｏｎｅ（登録商標）により測定（Ｄ６５、２度視野、Ｅｍｉｓｓｉｏｎモード）した。
【００３１】
補整目標のグレー数値の６段階の各々色相は、ＩＥＣの６１９６６−２−１の規格におけるｓＲＧＢの定義により、カラーマネージメント液晶モニタにおいて、輝度レベル８０（ｃｄ／ｍ２）、Ｄ６５（色温度６５００Ｋ）として表示されたものを測定した数値である。このＲ＝Ｇ＝Ｂ（グレー数値）＝６４の色相において顕著な変化を示した色度は、色度座標ｘである。色度座標ｘは色番号ＭＧ−２０３７による補整前が、グレー数値が６４、９６、１２７、１６０、１９２及び２２４の各々において、それぞれ０．２９７１、０．２８７７、０．２８６４、０．２８８１、０．２８９４、０．２８９８である。
【００３２】
一方、色番号ＭＧ−２０３７による補整後の色度座標ｘは、グレー数値が６４、９６、１２７、１６０、１９２及び２２４の各々において、それぞれ０．３１９２、０．３０８９、０．３０６６、０．３０８９、０．３１０３、０．３１１２に変化している。
補整目標の色度座標ｘは、グレー数値が６４、９６、１２７、１６０、１９２及び２２４の各々において、それぞれ０．３１６７、０．３１６０、０．３１４０、０．３１３３、０．３１３６、０．３１４６である。
上述したように、補整前の各グレー数値による色度座標ｘから、色番号ＭＧ−２０３７の色見本のフィルムによる補整により、補整目標に近づいていることが判る。また、明度Ｙ及び色度座標ｙに関してはほとんど変化は無い。
【００３３】
図６は、図３、図４及び図５の各々における、補整目標の色相と色番号ＭＧ−２０３７の色見本フィルムによる補整後及び補整前の各々との色相の差をまとめたテーブルである。
図６から判るように、白色点（Ｒ＝２５５、Ｇ＝２５５、Ｂ＝２５５）、単色の最大階調（最外郭；Ｒ＝２５５、Ｇ＝０、Ｂ＝０／Ｒ＝０、Ｇ＝２５５、Ｂ＝０／Ｒ＝０、Ｇ＝０、Ｂ＝２５５）の各々、６段階のニュートラルグレー（グレー数値）の各々における、明度Ｙの差ΔＹ、色度座標ｘの差Δｘ、色度座標ｙの差Δｙのそれぞれが、ほぼ色味の補整前に比較して、補整目標の色相と補整後の色相との数値が小さくなっているか同一である。
これにより、補整後の色相と表示画像の色相の基本となる補整目標との色相の差の絶対値の合計が、補整前の色相と補整目標の色相の差の絶対値の合計に比較して小さくなっているため、色番号ＭＧ−２０３７の色見本フィルムによって、表示画像の色味の補整が効果的に行われていることが判る。
【００３４】
上述した携帯機器２と同様に、表示画面の特性に合わせ、携帯機器毎の表示画面に表示される表示画像の色味に合わせ、実測により表示画面の色味の補整に用いる着色層１２の色相を決定する。
本実施形態によれば、表示画面の色味に合わせ、この補整する色味の色相に対して反対色となる色相の着色層１２を形成することにより、効果的に表示画面の表示画像の色味の補整を行うことが可能な保護フィルムを構成することができる。
【００３５】
また、本実施形態は、従来のように、アクリルモノマーを熱風乾燥機を用いて乾燥させ、乾燥させたアクリルモノマーをＥＢ照射装置により硬化させる必要がなく、製造設備を安く構成することができ、製造原価を従来に比較して低下させることができる。
また、本実施形態は、アクリルモノマーを使用していないため、ＥＢ照射による硬化の処理が必要なく、アクリル重合に伴う体積収縮もない。このため、フィルムの柔軟性が低下することなく、かつ体積収縮による応力による基材の変形もなく、画像表面に対して容易に装着することができる。
【００３６】
また、近年、携帯電話等の携帯機器の表示画面の大型化に伴い、この携帯機器の表示画面（ディスプレイまたはタッチパネル）を外からの衝撃、汚れから保護するために、保護フィルムが装着されるようになってきている。また、この保護フィルムは、携帯機器毎に表示画面の形態（表示画面の縦横比、及び面積）が異なるため、携帯機器の表示画面の種類毎に提供される。
したがって、本実施形態によれば、携帯機器の種類毎に保護フィルム作成されているため、この保護フィルムに携帯機器の画像の表示特性に対応した色味の補整機能を持たせることができ、ユーザが保護フィルムを装着することにより、自然に色味の補整が行え、ユーザの利便性を向上することができる。
【００３７】
図７は、本実施形態における保護フィルムの製造方法の一例を説明する図である。図７において、版銅１０１は、図２における基材１１に対してグラビア印刷するための版深２５μｍの溝のパターンが形成されている。インキ１０２（後述する硬化剤を含む）は、基材１１にグラビア印刷されるインキである（詳細は後述）。ドクター刃１０３は、版銅１０１の版深の溝以外に付着したインキを除去するために設けられている。フィルム１０４は、図２における基材１１であり、例えば７５μｍのＰＥＴフィルムである。圧銅１０５は、所定の速度（例えば、２００ｍ／ｍｉｎ）でフィルム１０４を版銅１０１との間に挟むようにＰ方向に移動させる。その後、フィルム１０４に対して印刷した着色層１２を形成するインキを熱風乾燥させ、所定の大きさに切断することにより、保護フィルム１を作製する。
本実施形態においては、このように基材１１に対してインキ１０２をグラビア印刷することで、着色層１２を基材１１に対して形成する。
【００３８】
上述したインキ１０２は、色番号ＭＧ−２０３７の場合、以下の様に調製されている。すでに述べたが、本実施形態で補整対象の色相□は白色点の場合、ｘ＝０．２９００、ｙ＝０．３４３２であり、これを補整してｘ＝０．３１３１、ｙ＝０．３２９４の補整目標○の色相とするようインキ１０２が調製される。インキとしては、裏刷り溶剤型グラビアインキを用い、複数の色の種類を混合し、さらに皮膜強度向上のために硬化剤を相当量添加する。
【００３９】
本実施形態における色相□の色相に対応したインキ１０２を調製するために用いたインキ及び硬化剤は、例えば、以下に示す種類（全てがＤＩＣグラフィックス株式会社製）である。以下の種類のインキを混合した調製インキに対し、ＵＲハードナーＫＴを３％程度添加している。
・インキ
ユニビア（登録商標）ＮＴＲ６３４透明赤（Ａ）Ｋ１＝１５．７％
ユニビア（登録商標）ＮＴＲ２００７金赤Ｋ１＝５．９％
ユニビア（登録商標）ＮＴＲ４００４黄Ｋ１＝２．３％
ユニビア（登録商標）ＮＴ透明メジューム＝７６．１％
更に、混合した調整インキをメチルエチルケトン、酢酸エチルおよびイソプロピルアルコールの混合溶剤（重量比４０：４０：２０）にてザーンカップ＃３（離合社製）で１６秒（２５℃）に調整し、版深２５μｍグラビア版を備えたグラビア印刷機又は校正機によりコロナ処理ポリエステルフィルム（ＰＥＴ  厚さ７５μｍ）に印刷して４０〜５０℃で乾燥し、裏刷りによる着色保護フィルムを得る。
【００４０】
上述の調製インキを混合するインキの調製の率は、以下のように実験により調製する。色相の補整を行うインキを選択し、調製して保護フィルムを試作した後、携帯機器の表示画面に装着して、白色点の色相を測定する。そして、測定した色相がＬ＝７８〜８２、ａ＝２２〜２５、ｂ＝７〜１０の間の色相制御範囲に入るか否かを判定する。
作製される保護フィルムの色相が、上記制御範囲に入るように、調製するインキの種類及び混合の比率を調整を繰り返して行う。
また、上述の測定は、作製した保護フィルムをアート紙に重ねて、Ｘ−Ｒｉｔｅ社のＥｙｅ−Ｏｎｅ（登録商標）により測定（Ｄ６５、２度視野、Ｅｍｉｓｓｉｏｎモード）した。
【００４１】
次に、調製されたインキ１０２で作製された着色層１２を有する保護フィルム１の良品あるいは不良品化の判定は以下のように行う。
作製した保護フィルム１を携帯機器の表示画面（有機ＥＬディスプレイ）に重ね合わせる。この段階においては、保護フィルム１に対して粘着層１３が形成されておらず、表示画面と保護フィルム１との間に空気が混入しないように水を挟み、水の表面張力により、表示画面に対して保護フィルム１を装着する。
そして、携帯機器に対して表示画面に白色（Ｒ＝２５５、Ｇ＝２５５、Ｂ＝２５５）を表示させ、Ｘ−Ｒｉｔｅ社のＥｙｅ−Ｏｎｅ（登録商標）により、分光放射強度を測定（Ｄ６５、２度視野、Ｅｍｉｓｓｉｏｎモード）して、この分光放射強度として測定データを得る。すなわち、図３のテーブルの表示画像における白色点の色相を求めるための測定データを得る。
【００４２】
次に、携帯機器に対して、ＲＧＢの各々を単色として、すなわち、Ｒ＝２５５、Ｇ＝０、Ｂ＝０として赤色を表示画面に表示させ、上述した白色点の測定と同様に、測定した分光放射強度を測定データとして得る。また、Ｒ＝０、Ｇ＝２５５、Ｂ＝０として緑色を表示画面に表示させ、分光放射強度を測定する。同様に、Ｒ＝０、Ｇ＝０、Ｂ＝２５５として青色を表示画面に表示させ、分光放射強度を測定する。これにより、上述した白色点の測定と同様に、測定した赤色、緑色及び青色各々の分光放射強度を測定データとして得る。すなわち、図４のテーブルのＲＧＢ単色の表示画像の色相を求めるための測定データを得る。
【００４３】
次に、携帯機器に対して、グレー数値として、Ｒ＝Ｇ＝Ｂ＝６４、Ｒ＝Ｇ＝Ｂ＝９６、Ｒ＝Ｇ＝Ｂ＝１２７、Ｒ＝Ｇ＝Ｂ＝１６０、Ｒ＝Ｇ＝Ｂ＝１９２、Ｒ＝Ｇ＝Ｂ＝２４４としてグレー数値（グレースケール）各々の表示画像を、表示画面に表示させる。そして、表示した各々のグレー数値の表示画像の分光放射強度を測定する。これにより、上述した白色点の測定と同様に、測定したグレー数値各々の分光放射強度を測定データとして得る。すなわち、図５のテーブルのグレー数値の各々の表示画像の色相を求めるための測定データを得る。
【００４４】
次に、上述したように求めた白色点、ＲＧＢの各々の単色、及び複数（本実施形態においては例えば６種類）のグレー数値の表示色の各々の測定データを、ＸＹＺ表色系を介して、図３、図４及び図５の各々のテーブルにおけるＹｘｙ表色系の色相に変換する。
そして、評価対象の白色点、ＲＧＢの各々の単色、及び６種類のグレー数値の各々の色相と、補整目標の色相との差を求める。
この求めた差の合計と予め設定した判定閾値との比較を行い、差の合計が判定閾値以下となった場合、評価対象の保護フィルムを良品とし、一方、差の合計が判定閾値を超えた場合、評価対象の保護フィルムを不良品と判定する。ここで用いる判定閾値は、複数の人間が補整対象の携帯機器の表示画面に表示される白色点の表示画像を鑑賞した際、色味が視認できないとする差を実験により求め、この数値を判定閾値として設定する。したがって、携帯機器ごとに補整する色味が異なり、携帯機器ごとに個々の色味に対応する保護フィルムを作製するため、携帯機器毎に上述した判定閾値を求める実験を行い、携帯機器毎の判定閾値を求める。
【００４５】
図８は、保護フィルムによる補整対象とする色味の色の色相とこの色の反対色の色相との関係を示す図である。図８は、ｓＲＧＢ（Ｄ６５、２度視野）に対応して作製されたＬａｂ表色系のグラフであり、縦軸が色度ｂを示し、横軸が色度ａを示している。
この図８は、すでに説明した色相□と、この色相□を補整目標の色相○に補整する反対色との対応を示している。この図８において、補整対象の色相□の色相をＹｘｙ表色系からＬａｂ表色系に変換して、補整対象の色相□とし、この色相□に対する反対色の色相を◇で示している。色相□は色味として青味寄りであるため、反対色の色相◇としては色味として赤味寄りの色相となり、この色相◇の保護フィルムを色相□の白色点の表示画像に重ねた場合、色相△となり、図１における補整目標の色相○（ａ＝０．０１、ｂ＝０．１９）に近づく。
【００４６】
図９は、保護フィルムによる補整対象とする色味の色の色相とこの色の反対色の色相との関係を示す図である。図９は、図８と同様に、ｓＲＧＢ（Ｄ６５、２度視野）に対応して作製されたＬａｂ表色系のグラフであり、縦軸が色度ｂを示し、横軸が色度ａを示している。
この図９は、白色点の色相（ａ＝０．０１、ｂ＝０．１９）に対して色味を有する色相□と、この色相□を補整目標の色相に補整する反対色との対応を示している。この図９において、補整対象の色相□の色相をＹｘｙ表色系からＬａｂ表色系に変換して、補整対象の色相□とし、この色相□に対する反対色の色相を◇で示している。色相□は色味として赤味寄りであるため、反対色の色相◇としては色味として薄水色の色味寄りの色相となり、この色相◇の保護フィルムを色相□の白色点の表示画像に重ねた場合、色相△となり、補整目標の色相（ａ＝０．０１、ｂ＝０．１９）に近づく。
【００４７】
図１０は、保護フィルムによる補整対象とする色味の色の色相とこの色の反対色の色相との関係を示す図である。図１０は、図８と同様に、ｓＲＧＢ（Ｄ６５、２度視野）に対応して作製されたＬａｂ表色系のグラフであり、縦軸が色度ｂを示し、横軸が色度ａを示している。
この図１０は、白色点の色相（ａ＝０．０１、ｂ＝０．１９）に対して色味を有する色相□と、この色相□を補整目標の色相に補整する反対色との対応を示している。この図１０において、補整対象の色相□の色相をＹｘｙ表色系からＬａｂ表色系に変換して、補整対象の色相□とし、この色相□に対する反対色の色相を◇で示している。色相□は色味として緑色の色味寄りであるため、反対色の色相◇としては色味として薄紅色の色味寄りの色相となり、この色相◇の保護フィルムを色相□の白色点の表示画像に重ねた場合、色相△となり、補整目標の色相（ａ＝ｂ＝０）に近づく。
【００４８】
図１１は、保護フィルムによる補整対象とする色味の色の色相とこの色の反対色の色相との関係を示す図である。図１１は、図８と同様に、ｓＲＧＢ（Ｄ６５、２度視野）に対応して作製されたＬａｂ表色系のグラフであり、縦軸が色度ｂを示し、横軸が色度ａを示している。
この図１１は、白色点の色相（ａ＝０．０１、ｂ＝０．１９）に対して色味を有する色相□と、この色相□を補整目標の色相に補整する反対色との対応を示している。この図１１において、補整対象の色相□の色相をＹｘｙ表色系からＬａｂ表色系に変換して、補整対象の色相□とし、この色相□に対する反対色の色相を◇で示している。色相□は色味として青味寄りであるため、反対色の色相◇としては色味として薄黄色の色味寄りの色相となり、この色相◇の保護フィルムを色相□の白色点の表示画像に重ねた場合、色相△となり、補整目標の色相（ａ＝０．０１、ｂ＝０．１９）に近づく。
【００４９】
以上、この発明の実施形態を図面を参照して詳述してきたが、具体的な構成はこの実施形態に限られるものではなく、この発明の要旨を逸脱しない範囲の設計等も含まれる。
【符号の説明】
【００５０】
１…保護フィルム
２…携帯機器
２Ａ…表示画面
１１…基材
１２…着色層
１３…粘着層
１４…ＵＶ吸収層
１０１…版銅
１０２…インキ
１０３…ドクター刃
１０４…フィルム
１０５…圧銅
【図２】
2014059474.tif 000003
【図３】
2014059474.tif 000004
【図４】
2014059474.tif 000005
【図７】
2014059474.tif 000006
【図８】
2014059474.tif 000007
【図９】
2014059474.tif 000008
【図１０】
2014059474.tif 000009
【図１１】
2014059474.tif 000010
【図１】
2014059474.tif 000011
【図５】
2014059474.tif 000012
【図６】
2014059474.tif 000013